(57)【要約】【課題】ニトリルを触媒作用の下に水素化することによって第一アミンを製造するための従前開示された方法に付随する欠点を克服することを目的とする。【解決手段】  本発明は、ニトリルを水素化することによって第一アミンを製造するための方法の改善に関する。この水素化法の改善は、予め吸着されたアルカリ金属炭酸塩もしくはアルカリ金属炭酸水素塩、例えばＫ2ＣＯ3またはＫＨＣＯ3を用いて域外で変性された水素化触媒を使用する点にある。【選択図】なし【特許請求の範囲】
【請求項１】
次の成分、すなわち
（ａ）  少なくとも一種のニトリル、
（ｂ）  水素、
（ｃ）  場合によってはアンモニア、及び
（ｄ）  アルカリ金属炭酸塩もしくはアルカリ金属炭酸水素塩の吸着によって域外（ｅｘ  ｓｉｔｕ）で変性され及びアルカリ金属炭酸塩もしくはアルカリ金属炭酸水素塩を２〜１２重量％の量で含む、少なくとも一種のコバルトまたはニッケル触媒、
を含む反応混合物を反応させることを含む、ニトリルの水素化によって第一アミンを製造する方法。
【請求項２】
変性された触媒が、１０ｇ／ｌ〜４００ｇ／ｌの濃度の水溶液から吸着させることによってアルカリ金属炭酸塩もしくはアルカリ金属炭酸水素塩を用いて製造される、請求項１の方法。
【請求項３】
触媒が、５０〜２００ｇ／ｌの範囲の濃度を有するＫ2ＣＯ3の水溶液を用いて変性される、請求項２の方法。
【請求項４】
変性された触媒が、変性されたラネーニッケル触媒である、請求項１〜３の一つまたはそれ以上の方法。
【請求項５】
式Ｒ−ＣＮ（式中、Ｒは、炭素原子数１〜３２の炭化水素基である）で表されるニトリルを水素化する、請求項１〜４の一つまたはそれ以上の方法。
【請求項６】
触媒が、ニトリルを基準にして１〜１０重量％の量で反応混合物中に存在する、請求項１〜５の一つまたはそれ以上の方法。
【請求項７】
ニトリルの水素化を、ニトリルを基準にして１〜１０重量％の量のアンモニアの存在下に行う、請求項１〜６の一つまたはそれ以上の方法。
【請求項８】
ニトリルの水素化を、シクロヘキサンの存在下に行う、請求項１〜７の一つまたはそれ以上の方法。
【請求項９】
ニトリルの水素化を、１〜２００ｂａｒ、特に２〜３０ｂａｒの水素圧の下に行う、請求項１〜８の一つまたはそれ以上の方法。
【請求項１０】
ニトリルの水素化を、６０〜２５０℃、特に１００〜１５０℃の範囲の温度下に行う、請求項１〜９の一つまたはそれ以上の方法。
【請求項１１】
通例のコバルトもしくはニッケル触媒上に２〜１２重量％の量のアルカリ金属炭酸塩もしくはアルカリ金属炭酸水素塩を吸着させることによって得ることができる、変性されたコバルトもしくはニッケル触媒。
【請求項１２】
触媒がラネーニッケル触媒である、請求項１１の触媒。
【発明の詳細な説明】
【技術分野】
【０００１】
本発明は、ニトリルを触媒作用下に水素化することによって第一アミンを製造する方法に関する。
【背景技術】
【０００２】
ニトリルを水素化してアミンを製造する方法は、アミンが幅広い用途、例えば有機溶剤、農薬、医薬、界面活性剤、及び特にポリアミド−６，６の中間物としての用途を有する故に、工業的に非常に重要である。この水素化は、一般的に、高められた温度及び水素圧の下に液相中でラネーニッケル触媒上で行われ、この際、第二アミン及び第三アミンの生成を阻止することによって第一アミンの収率を高めるために、アンモニアを存在させる。
【０００３】
ニトリルを水素化して第一アミンを得る方法は、例えば、以下に挙げる特許文献及び論文に説明されている。
【０００４】
非特許文献１は、ニトリルの水素化の際に十分なアンモニアを加えることによって第二アミンの生成が強力に阻止され、その結果、第一アミンへの選択性が著しく向上されることを、予期しそしてそれを実証している。
【０００５】
特許文献１には、コバルト、またはバリウムもしくはマンガンで促進されたコバルトを使用して、ニトリルを触媒作用下に水素化することによって第一アミンを製造する方法が開示されている。
【０００６】
非特許文献２は、ラウロニトリルなどのニトリルを、ラネーニッケル触媒を用いてアンモニアの存在下に水素化することによって、ドデシルアミンなどの第一アミンを製造する方法を開示している。
【０００７】
特許文献２には、ラネーニッケル触媒を用いて、アンモニアの存在下にニトリルを水素化することによって第一アミンを製造する方法が開示されている。
【０００８】
特許文献３には、ロジウム触媒を用いてニトリルを水素化して第一アミンを得る方法が開示されている。この反応は、水性相及び水と非混和性の有機相を有する二相溶剤系の存在下に行われる。
【０００９】
非特許文献３は、モリブデンもしくはクロムでドーピングしたラネーニッケル触媒を用いて、シクロヘキサンの存在下にニトリルから第一アミンを製造する方法を開示している。
【００１０】
特許文献４には、キャリア上に共析出させたマグネシウム−ニッケル触媒を用いて、アンモニアの存在下にラウロニトリルを触媒作用下に水素化することによってドデシルアミンを製造する方法が開示されている。
【００１１】
特許文献５では、脂肪族ニトリル、特にラウロニトリルを水素化するために、ニッケル触媒を使用している。第二アミンの生成を抑制するために、アンモニアを存在させている。
【００１２】
特許文献６には、アルカリ金属もしくはアルカリ土類金属水酸化物及びクロムで変性したラネーニッケル触媒の存在下に、低級アルコール及び環状炭化水素からなる混合物中でニトリルを水素化することによって第一アミンを製造する方法が記載されている。
【００１３】
特許文献７には、アンモニアの存在下にラネーニッケル触媒を使用して、ニトリルを水素化して第一アミンを得る方法が記載されている。
【００１４】
非特許文献４は、Ni40Al60またはNi25Al75から出発して金属間合金のアルカリ浸出によって、クロム及び鉄でドーピングしたラネーニッケル触媒を製造している。対応する第一アミンを与えるバレロニトリルの選択的水素化は、攪拌オートクレーブ内でシクロヘキサン中で行われた。ドーピングにより得られた第一アミンへの選択性の向上は、中間生成物として生じた第二イミンの水素化速度が減速し、それによって逆反応が優先されるということによって主に説明される。
【００１５】
非特許文献５は、僅かな活性の低下が観察されるけれども、アンモニア添加剤によって、非晶質Ni-B/SiO2触媒上でのステアロニトリルの選択的水素化において第一アミンへの選択性が著しく向上したことを報告している。上記触媒及び合金化ホウ素の非晶質構造は、第一アミンを与える水素化活性及び選択性の促進において鍵となる役割をする。しかし、KNO3でドーピングしたSiO2では、実質的な促進効果は観察されなかった。
【００１６】
有機ニトリルの水素化においてアミンへの選択性を向上させるために、アルカリ金属水酸化物添加剤も既に使用されている。非特許文献６は、水酸化リチウムで変性されたニッケル及びコバルトスポンジ状触媒を用いて選択的なニトリル水素化を行え得たことを報告している。
【００１７】
特許文献８には、ラネーニッケル触媒及び水性アルカリ金属水酸化物を含むスラリーを使用して、有機ニトリルを触媒作用下に水素化して第一アミンとする方法が記載されており、この際、ラネーニッケル触媒及び水性アルカリ金属水酸化物は、約0.1〜約0.3％の水を供する。オートクレーブ装入物は、水素で圧し、次いで約110℃の最終温度に加熱する。
【００１８】
特許文献９には、ニトリルを水素化してアミンを得る方法が開示されており、この方法では、a)ラネーニッケルタイプの触媒を、元素周期律表の第IVb族から選択される少なくとも一種の追加の金属元素でドーピングし、但しこの際、冶金学的な(metallurgischen)Ni/Al/ドーピング元素前駆合金から出発し、そしてドーピング元素／Ｎｉ重量比は0.05〜10％とし、そしてb) ニトリルが可溶性の液状反応媒体中で、LiOH、NaOH、KOH、RbOH及びCsOHからなる群から選択される少なくとも一種の無機塩基と一緒に上記触媒にニトリルを作用させて、このニトリルを水素化する。
【００１９】
特許文献１０には、アンモニア不含条件下においてコバルトスポンジ状触媒の存在下にニトリルを水素と接触させてニトリル基を第一アミンに転化させることを含む、触媒作用によるニトリルの水素化方法であって、この水素化方法の改善点が、触媒作用量の水酸化リチウムで処理したコバルトスポンジ状触媒の存在下に水素化を行いかつ反応を水の存在下に行う点にある方法が記載されている。
【００２０】
特許文献１１は、ニトリルを水素化してアミンを得る方法を開示しているが、但しこの方法では、水素化の前の水素化触媒の変性は行わない。
【００２１】
アンモニアもしくはアルキルアミンをアルコールでアルキル化するにあたってアミンの製造のためにラネーニッケル触媒の選択性を促進させる目的で、アルカリ金属炭酸塩も既に使用されている。特許文献１２、特許文献１３、特許文献１４及び特許文献１５には、水素化−脱水素化触媒、例えばラネーニッケルもしくはラネーコバルト、及び一種または二種以上の塩基性アルカリ金属もしくはアルカリ土類金属化合物の存在下に、液相中で、水の分離を行いながら第二アミンをアルコールでアルキル化することによって第三アミンを製造する方法が記載されている。例えば、n-ドデカノール774kg、エチルベンゼン500kg、Na2CO310kg及びラネーニッケル300kgからなる混合物を130-5℃に加熱し、そして水を除去(Auskreisen)しながら水素及びジメチルアミンを、H2Oの理論量が分離されるまで供給し、その後、触媒を濾別しそしてその濾液を蒸留して、80%RNMe2、15%R2NMe及び5%R3N (R = n-ドデシル)を得ている。
【００２２】
特許文献１６には、水素化−脱水素化触媒及び塩基性アルカリ金属もしくはアルカリ土類金属化合物の存在下にアンモニアをアルコールでアルキル化することによって第二アミンを製造する方法が記載されている。例えば、ステアリルアルコール、ラネーニッケル及びNa2CO3を仕込んだデフレグメーター反応器に、大気圧下に90〜140℃の温度で、連続的にH2Oを除去しながらアンモニアを導入して、>95％のジステアリルアミンを得ている。
【００２３】
非特許文献７は、パルミチン酸ニトリルの液相水素化のために、Na2CO3で変性したコバルト及びニッケル触媒を使用することについて報告している。炭酸ナトリウムを、150℃及び50bar水素圧下に5/5/100のNa2CO3/触媒/ニトリルの重量比で反応混合物に加えると、第二アミンへの選択性が低下する。50%の転化率で測定した第二アミンへの選択性は、Co触媒、Ni触媒、Co+Na2CO3触媒、Ni+Na2CO3触媒上でそれぞれ17.4、 20.1、11.0または12.2%である。
【００２４】
非対称の脂肪族第二アミンの製造のためには、ニッケル及びアルカリ炭酸塩含有担持型触媒系が使用されている。特許文献１７及び特許文献１８には、アルコールとモノアルキルアミンとの間のアミン化反応によって、一般式R-NH-CH3（式中、Ｒは脂肪族C10-C22鎖を意味する）で表される第二メチルアルキルアミンを製造する方法が記載されている。このアミン化反応は、アルカリ炭酸塩（炭酸カリウムが最良）の存在下に、1:4〜1:1の炭酸カリウム／ニッケル触媒の重量比及び10〜50barの水素圧においてニッケル担持型触媒を用いて行われる。典型的な例の一つでは、ドデシルアミン422g(2.3mol)、メタノール1460g(45mol)、ニッケル担持型触媒(Harshaw Ni 1404T)38.6g及びK2CO357.1gを、180℃、40bar水素圧及び1800rpmで６時間オートクレーブ処理する。得られた反応生成物は、RNH20%、RNHMe85.9%、RNMe21.3%、R2NH6.0%及びROH6.8%からなり、これに対し、未変性の触媒では、各々の濃度は、15.0%、17.2%、44.9%、13.8%または9.1%となる。なお、Rは、n-ドデシルで、Meはメチルである。
【００２５】
ニトリルを水素化することによって第一アミンを製造するための従来技術に従前開示された方法は、以下の欠点を有する。
(i)  第二アミン及び第三アミンへの選択性を低下させるために、アンモニアを使用しなければならない。
(ii)  アルカリ金属水酸化物もしくはアルカリ金属炭酸塩を加えることによって向上された第一アミンへの選択性が達成されはするが、この添加剤と触媒との間の再現可能で制御された相互作用が保証され得ない。
(iii)  添加剤としてのアルカリ金属化合物を、触媒と同等の量で使用しない限り、反応混合物中に或る定められた量の水が存在することが必要である。それによって、触媒の再利用及び反応生成物の分離が困難になる。
【００２６】
欠点(ii)及び(iii)は、ニッケル担持型触媒上でかつ反応混合物に加えられた多量のアルカリ金属炭酸塩の存在下に、アルコール及び第一アミンから第二アミンを製造する方法にも関係する（特許文献１９及び特許文献２０）。
【先行技術文献】
【特許文献】
【００２７】
【特許文献１】米国特許第2 165 515号明細書
【特許文献２】米国特許第3 574 754号明細書
【特許文献３】米国特許第4 739 120号
【特許文献４】ヨーロッパ特許出願公開第0 547 505号明細書
【特許文献５】ポーランド特許第51 350号明細書
【特許文献６】特開平7-941 804号公報
【特許文献７】特開平6-032 767号公報
【特許文献８】米国特許第5 874 625号明細書
【特許文献９】米国特許第5 777 166号明細書
【特許文献１０】米国特許第5 869 653号明細書
【特許文献１１】国際公開第01/66511号パンフレット
【特許文献１２】フランス特許出願公開第2 351 088号明細書
【特許文献１３】ドイツ特許出願公開第26 21 449号明細書
【特許文献１４】ドイツ特許出願公開第26 25 196号明細書
【特許文献１５】ドイツ特許出願公開第26 39 648号明細書
【特許文献１６】ドイツ特許出願公開第26 45 712号明細書
【特許文献１７】米国特許第5 254 736号明細書
【特許文献１８】ヨーロッパ特許出願公開第0 526 318号明細書
【特許文献１９】米国特許第5 254 736号明細書
【特許文献２０】ヨーロッパ特許出願公開第0 526 318号明細書
【非特許文献】
【００２８】
【非特許文献１】E.J. Schwoegler及びH. Adkins(J. Am. Chem. Soc. 61, 3499 (1939))
【非特許文献２】S.サカキバラら(J. Chem. Soc. Japan, Ind. Chem. Sect., 56, 497 (1953))
【非特許文献３】M. Bessonら(Stud. Surf. Sci. Catal., Band 59, “Heterogeneous Catalysis and Fine Chemicals II (不均一系触媒反応及びファインケミカルズＩＩ）”、編者 M. Guisnetら、1991, 113-120頁）
【非特許文献４】D. Djaouadiら(Catal. Org. Reactions, 423 (1995))
【非特許文献５】S. Xieら(Appl. Catal. A: General, 189, 45 (1999))
【非特許文献６】Laut T.A. Johnsonら(Proceedings of the “18th Conference on Catalysis of Organic Reactions”(有機反応の触媒作用についての第１８回コンファレンスの議事録), 編者M. E. Ford, 2000, レポート13)
【非特許文献７】M. Kalina及びYu. Pashek (Kinetika i Kataliz, 10, 574, 1969)
【発明の概要】
【発明が解決しようとする課題】
【００２９】
本発明は、ニトリルを触媒作用の下に水素化することによって第一アミンを製造するための従前開示された方法に付随する上記欠点を克服するという課題に基づくものである。それ故、この課題は、第一アミンを得るためのニトリルの水素化において第二アミン及び第三アミンの生成を抑制することにある。更に本発明は、アンモニアの使用を無しで済ませるか、またはニトリル水素化の際のその分圧をできるだけ低くすることも目的とする。
【課題を解決するための手段】
【００３０】
驚くべきことに、アンモニアの不存在下でのニトリル、例えばラウロニトリルなどの脂肪酸ニトリルの水素化では、アルカリ金属炭酸塩またはアルカリ金属炭酸水素塩、特にK2CO3が、第二アミンへの選択性をせいぜい２％まで抑制するための最良の水素化触媒用変性剤であることが見出された。第二アミンへのこの低い選択性は、アルカリ金属炭酸塩もしくはアルカリ金属炭酸水素塩を用いて99%のニトリル転化率まで維持される。アルカリ金属炭酸塩もしくはアルカリ金属炭酸水素塩、例えばK2CO3またはKHCO3を用いた水素化触媒の変性は、溶剤として蒸留水を使用してスラリー中で行うことができる。
【００３１】
それゆえ、本発明の対象は、次の成分、すなわち
(a)  少なくとも一種のニトリル、
(b)  水素、
(c)  場合によってはアンモニア、及び
(c)  アルカリ金属炭酸塩もしくはアルカリ金属炭酸水素塩の吸着によって域外(ex situ)で変性された少なくとも一種のコバルトもしくはニッケル触媒、
を含む反応混合物を反応させることを含む、ニトリルの水素化による第一アミンの製造方法である。
【００３２】
本発明の更に別の対象の一つは、通常のコバルトもしくはニッケル触媒上にアルカリ金属炭酸塩もしくはアルカリ金属炭酸水素塩を吸着させることによって得ることができる、変性されたコバルトもしくはニッケル触媒である。特に好ましいものはラネーニッケル触媒である。
【００３３】
触媒の変性は、アルカリ金属炭酸塩もしくはアルカリ金属炭酸水素塩を用いて行われる。アルカリ金属としては、Na、K、Rb、Csが挙げられる。好ましいものは、アルカリ金属炭酸塩、特にK2CO3またはKHCO3である。吸着は、好ましくは10g/l〜400g/lの濃度のアルカリ金属炭酸塩もしくはアルカリ金属炭酸水素塩の溶液から行う。好ましくは、水溶液、特に濃度が50〜200g/lの水溶液から吸着を行う。
【００３４】
本明細書において「域外で(ex situ)」とは、触媒が、それによって触媒作用を受けるアミンを与えるニトリルの水素化反応の域の外で、特に事前に、変性されたことを意味する。
【００３５】
アルカリ金属炭酸塩もしくはアルカリ金属炭酸水素塩の溶液に対する乾燥触媒の重量比は好ましくは50〜350 g/lである。
【００３６】
未処理の触媒は、好ましくは、コバルト、ニッケル、ラネーコバルトまたはラネーニッケルである。触媒は促進剤無しでまたは促進剤と共に使用することができる。促進剤は、例えば、Fe、Mo、Cr、Ti、Zrである。触媒はキャリア材料上に担持させることができる。このようなキャリア材料は、例えば、SiO2、 Al2O3、 ZrO2、 MgO、 MnO、 ZnO、 Cr2O3である。
【００３７】
特に好ましい態様の一つは、
−促進剤無しまたはFe、 Mo、 Cr、 Ti、 Zrの促進剤を供したラネーニッケル、
−SiO2、 Al2O3、 ZrO2、 MgO、 MnO、 ZnO、 Cr2O3のキャリア材料に担持させたニッケル、
−促進剤無しまたはNi、Crの促進剤を供したラネーコバルト、
−SiO2、 Al2O3、 MgO、 MnOのキャリア材料上に担持させたコバルト、
である。
【００３８】
未処理の触媒を、好ましくは、アルカリ金属炭酸塩またはアルカリ金属炭酸水素塩の溶液中にスラリー化し、そして水素または不活性ガス（例えば窒素）雰囲気下に約１〜16時間攪拌する。
【００３９】
上記溶液の過剰分は、吸着処理後に、不活性ガス、好ましくは窒素雰囲気下に濾過して除去する。吸着処理後に得られた触媒を、アルコールで洗浄し、次いで炭化水素で洗浄することが有利である。
【００４０】
変性された触媒は、好ましい態様の一つでは、デカンテーションした後に、触媒をエタノールで三回、シクロヘキサンで二回洗浄することによってスラリーから得られる。
【００４１】
アルカリ金属炭酸塩またはアルカリ金属炭酸水素塩は、変性された触媒中に、好ましくは約２〜12重量％の量で存在する。特に好ましい態様の一つでは、変性された触媒は、K2CO3またはKHCO3を約６〜７重量％の量で含む。
【００４２】
本発明の方法は、任意のニトリルの水素化に適している。好ましいものは、式Ｒ−ＣＮ（式中、Ｒは、炭素原子数１から３２、好ましくは４から２４、特に８から２２の飽和もしくは不飽和炭化水素基である）で表されるニトリルである。Ｒは、更に好ましくは、アルキル基、特に線状アルキル基を表す。変性された触媒は、一般的に、ニトリルを基準にして約１〜１０重量％の量で反応混合物中に存在する。
【００４３】
反応混合物は溶剤も含むことができる。この溶剤としては、好ましくは短鎖アルコール、特にメタノール、エタノール及びプロパノール、並びに炭化水素、例えばヘキサン、シクロヘキサン及びトルエンが好適である。溶剤は、反応混合物を基準にして約０〜９０重量％の量で混合物中に存在することができる。
【００４４】
反応混合物にアンモニアを加える場合は、反応混合物中のアンモニアの量は、ニトリルを基準にして１〜１０重量％であるのがよい。
【００４５】
該変性触媒上でのニトリルの水素化は、好ましくは１〜２００、特に２〜３０ｂａｒの水素圧下に行われる。
【００４６】
該変性触媒上でのニトリルの水素化は、好ましくは６０〜２５０℃、特に１００〜１５０℃の範囲の温度下に行われる。
【実施例】
【００４７】
触媒の変性
例１〜１４の触媒はラネーニッケル触媒である。
例１
炭酸カリウム２ｇを、蒸留水２０ｍｌ中に溶解し（濃度ｃ＝１００ｇ／ｌ）、そしてこの溶液に、含水触媒１．４ｇ（乾質で１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。触媒のカリウム含有率は２．４重量％であった。
例２
炭酸カリウム３ｇを蒸留水２０ｍｌ中に溶解し（ｃ＝１５０ｇ／ｌ）、そしてこの溶液に、含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。触媒のカリウム含有率は、３．２重量％であった。
例３
炭酸カリウム４ｇを蒸留水２０ｍｌ中に溶解し（ｃ＝２００ｇ／ｌ）、そしてこの溶液に含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで２回洗浄した。触媒のカリウム含有率は４．１重量％であった。
例４
炭酸カリウム８ｇを蒸留水２０ｍｌ中に溶解し（ｃ＝４００ｇ／ｌ）、そしてこの溶液に含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。触媒のカリウム含有率は４．６重量％であった。
例５
炭酸カリウム３ｇを蒸留水２０ｍｌ中に溶解し（ｃ＝１５０ｇ／ｌ）、そしてこの溶液に含水触媒１．４ｇ（乾質１ｇ）を懸濁させ、そして室温で１時間攪拌した。この変性処理後、この懸濁液をデカンテーションした。触媒のカリウム含有率は７．１重量％であった。
例６
炭酸カリウム３ｇを蒸留水２０ｍｌ中に溶解し（ｃ＝１５０ｇ／ｌ）、そしてこの溶液に含水触媒１．４ｇ（乾質１ｇ）を懸濁させ、そして室温で１時間攪拌した。この変性処理後、この懸濁液を窒素雰囲気下に濾過した。触媒のカリウム含有率は３．２重量％であった。
例７
炭酸カリウム３ｇを蒸留水２０ｍｌ中に溶解し（ｃ＝１５０ｇ／ｌ）、そしてこの溶液に含水触媒１．４ｇ（乾質１ｇ）を懸濁させそして窒素雰囲気下に室温で１６時間攪拌した。この変性処理後、この懸濁液をデカンテーションしそして触媒をエタノール２０ｍｌで三回、シクロヘキサン２０ｍｌで二回洗浄した。触媒のカリウム含有率は３．３重量％であった。
例８
炭酸カリウム１．３ｇを蒸留水５ｍｌ中に溶解し（ｃ＝１５０ｇ／ｌ）、そしてこの溶液に含水触媒１．４ｇ（乾質１ｇ）を懸濁させ、そして室温で１時間攪拌した。この変性処理後、この懸濁液をデカンテーションしそして触媒をエタノール２０ｍｌで三回、シクロヘキサン２０ｍｌで二回洗浄した。触媒のカリウム含有率は３．１重量％であった。
例９
炭酸カリウム４ｋｇを蒸留水２８Ｌ中に溶解し（ｃ＝１４３ｇ／ｌ）、そしてこの溶液に含水触媒２ｋｇ（乾質１．４ｋｇ）を懸濁させ、そして窒素雰囲気下に室温で２時間攪拌した。２０時間後、触媒が沈殿し、そして炭酸カリウム溶液の過剰分を減圧下に除去した。触媒を炭酸カリウム溶液の薄い層の液面下に保置した。使用の前に、この懸濁液をデカンテーションし、そして触媒をエタノール２０ｍｌで三回、シクロヘキサン２０ｍｌで二回洗浄した。触媒のカリウム含有率は３．８重量％であった。
例１０
炭酸カリウム１４０ｇを蒸留水６１０ｍｌ中に溶解し（ｃ＝２２９ｇ／ｌアルカリ金属炭酸塩溶液）、そしてこの溶液に含水触媒３００ｇ（乾質２１０ｇ）を懸濁させ、そして窒素雰囲気下に室温で２時間攪拌した。この変性処理後、一晩で触媒が沈殿し、そして溶液の過剰分を減圧下に除去した。この変性されたラネーニッケル触媒を、窒素雰囲気下に濾過した。触媒のカリウム含有率は３．９重量％であった。
例１１
炭酸水素カリウム３ｇを蒸留水２０ｍｌ中に溶解し（ｃ＝１５０ｇ／ｌ）、そしてこの溶液に含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。触媒のカリウム含有率は２．３重量％であった。
例１２
炭酸ナトリウム３ｇを蒸留水２０ｍｌ中に溶解し（ｃ＝１５０ｇ／ｌ）、そしてこの溶液に含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。この触媒のナトリウム含有率は、２．４重量％であった。
例１３
炭酸ルビジウム３ｇを蒸留水２０ｍｌ中に溶解し（ｃ＝１５０ｇ／ｌ）、そしてこの溶液に含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。触媒のルビジウム含有率は４．８重量％であった。
例１４
炭酸セシウム３ｇを蒸留水２０ｍｌ中に溶解し（ｃ＝１５０ｇ／ｌアルカリ金属炭酸塩溶液）、そしてこの溶液に含水触媒１．４ｇ（乾質１ｇ）を懸濁させ、そして室温で１時間攪拌した。この変性処理後、この懸濁液をデカンテーションし、そして触媒をエタノール２０ｍｌで三回、シクロヘキサン２０ｍｌで二回洗浄した。触媒のセシウム含有率は５．９重量％であった。
例１５
炭酸カリウム３０ｇを蒸留水２００ｍｌ中に溶解した（ｃ＝１５０ｇ／ｌ）。この溶液に、ＳｉＯ2（珪藻土）／ＭｇＯに担持させた乾燥ニッケル触媒（セラニーズ社の粉末状Ｎｉ５５／５ＴＳ）１０ｇを懸濁させ、そして室温で１時間攪拌した。この変性処理後、この懸濁液をデカンテーションし、触媒をエタノール２０ｍｌで五回洗浄し、そして減圧下に乾燥した。触媒のカリウム含有率は３重量％であった。
例１６
炭酸カリウム３０ｇを蒸留水２００ｍｌ中に溶解した（ｃ＝１５０ｇ／ｌ）。この溶液に、珪藻土／Ａｌ2Ｏ3に担持させた乾燥ニッケル触媒（セラニーズ社の粉末状Ｎｉ６２／１５ＴＳ）１０ｇを懸濁させ、そして室温で１時間攪拌した。この変性処理後、この懸濁液をデカンテーションし、触媒をエタノール２０ｍｌで五回洗浄し、そして減圧下に乾燥した。触媒のカリウム含有率は３．５重量％であった。
例１７
炭酸カリウム３０ｇを蒸留水２００ｍｌ中に溶解した（ｃ＝１５０ｇ／ｌ）。この溶液に、珪藻土に担持させた乾燥コバルト触媒（セラニーズ社製の粉末状Ｃｏ４５／２０ＴＳ）１０ｇを懸濁させ、そして室温で１時間攪拌した。この変性処理後、この懸濁液をデカンテーションし、触媒をエタノール２０ｍｌで五回洗浄し、そして減圧下に乾燥した。触媒のカリウム含有率は３．３重量％であった。
例１８
炭酸カリウム３０ｇを蒸留水２００ｍｌ中に溶解した（ｃ＝１５０ｇ／ｌ）。この溶液に、１４ｇの含水ラネーコバルト触媒Ｂ２１１２Ｚを懸濁させ、そして室温で１時間攪拌した。この変性処理後、この懸濁液をデカンテーションし、そして触媒を窒素雰囲気下に圧濾過した。触媒のカリウム含有率は３重量％であった。 
【００４８】
【表１】
2010209092.tif 000002
【００４９】
ニトリルの水素化
比較例１９（本発明外の例）
ステンレススチール製の３００ｍｌ容積反応器に、ラウロニトリル１００ｍｌ（０．４４７ｍｏｌ）及び含水未変性ラネーニッケル触媒１．４ｇを仕込んだ。これを、１２５℃の温度で２時間、１０ｂａｒの水素圧の下に反応させた。この際、反応混合物を１５００ｒｐｍで攪拌した。ドデシルアミンの収率は、９９．７％の転化率において８３．２％であった。
比較例２０（本発明外の例）
上記反応器に、ラウロニトリル１００ｍｌ（０．４４７ｍｏｌ）、含水未変性ラネーニッケル触媒１．４ｇ及びアンモニア２．２８ｇ（０．１３４ｍｏｌ）を仕込んだ。これを１２５℃の温度で４時間、１０ｂａｒの水素圧下に反応させた。この際、反応混合物は１５００ｒｐｍで攪拌した。ドデシルアミンの収率は、９９．８％の転化率で９３．６％であった。
例２１
反応器に、ラウロニトリル１００ｍｌ、及び１５０ｇ／ｌのＫ2ＣＯ3溶液で例２に従い変性した含水ラネーニッケル触媒１．４ｇを仕込んだ。これを、１２５℃の温度で２時間、１０ｂａｒの水素圧下に反応させた。この際、反応混合物は１５００ｒｐｍで攪拌した。ドデシルアミンの収率は９９．８％の転化率で９７．２％であった。
例２２
反応器に、ラウロニトリル１００ｍｌ、１５０ｇ／ｌのＫ2ＣＯ3溶液で変性したラネーニッケル触媒（例２）１．４ｇ、及びアンモニア２．２８ｇ（０．１３４ｍｏｌ）を仕込んだ。これを、１２５℃の温度で２時間、１０ｂａｒの水素圧下に反応させた。この際、反応混合物は１５００ｒｐｍで攪拌した。ドデシルアミンの収率は、９９．６％の転化率で９９．４％であった。
例２３
例２１と同様に行ったが、但し、ラネーニッケル触媒は、１００ｇ／ｌのＫ2ＣＯ3溶液で例１に従って変性した。二時間の反応時間の後、ドデシルアミンの収率は、９９．９％の転化率で９５．９％であった。
例２４
例２１と同様に行ったが、但し、ラネーニッケル触媒は、２００ｇ／ｌのＫ2ＣＯ3溶液を用いて例３に従って変性した。二時間の反応時間の後、ドデシルアミンの収率は、９３．０％の転化率で９１．０％であった。
例２５
例２１と同様に行ったが、但し、ラネーニッケル触媒は、４００ｇ／ｌのＫ2ＣＯ3溶液を用いて例４に従って変性した。二時間の反応時間の後、ドデシルアミンの収率は、６９．９％の転化率で６８．３％であった。
例２６
例２１と同様に行ったが、ラネーニッケル触媒は、１５０ｇ／ｌのＫ2ＣＯ3溶液を用いて例５に従って変性した。４時間の反応時間の後、ドデシルアミンの収率は、６１．７％の転化率で６０．５％であった。
例２７
例２１と同様に行ったが、ラネーニッケル触媒は、１５０ｇ／ｌのＫ2ＣＯ3溶液を用いて例６に従って変性した。２時間の反応時間の後、ドデシルアミンの収率は、９９．８％の転化率で９５．８％であった。
例２８
例２１の通りに行ったが、ラネーニッケル触媒は、１５０ｇ／ｌのＫ2ＣＯ3溶液を用いて例７に従って変性した。２時間の反応時間の後、ドデシルアミンの収率は、９９．５％の転化率で９６．１％であった。
例２９
例２１と同様に行ったが、ラネーニッケル触媒は、１５０ｇ／ｌのＫ2ＣＯ3溶液を用いて例８に従って変性した。２時間の反応時間の後、ドデシルアミンの収率は、９９．９％の転化率で９５．４％であった。
例３０
例２１と同様に行ったが、ラネーニッケル触媒は、１４３ｇ／ｌのＫ2ＣＯ3溶液を用いて例９に従って変性した。２時間の反応時間の後、ドデシルアミンの収率は、９４．３％の転化率で９２．３％であった。
例３１
反応器に、ラウロニトリル２０ｍｌ、シクロヘキサン８０ｍｌ、及び１５０ｇ／ｌのＫ2ＣＯ3溶液で変性したラネーニッケル触媒１．４ｇを仕込んだ。これを、１２５℃で１０ｂａｒの水素圧下に反応させた。この際、反応混合物は、１５００ｒｐｍで攪拌した。ラウロニトリルの転化率は９９．６％に達し、そしてドデシルアミンの収率は９５．０％であった。
例３２
例２１と同様に行ったが、ラネーニッケル触媒は、１００ｇ／ｌのＫＨＣＯ3溶液を用いて例１１に従って変性した。１時間の反応時間の後、ドデシルアミンの収率は、９９．４％の転化率で９３．６％であった。
例３３
例２１と同様に行ったが、ラネーニッケル触媒は、１００ｇ／ｌのＮａ2ＣＯ3溶液を用いて例１２に従って変性した。１時間の反応時間の後、ドデシルアミンの収率は、９８．９％の転化率で８４．２％であった。
例３４
例２１と同様に行ったが、ラネーニッケル触媒は、１５０ｇ／ｌのＲｂ2ＣＯ3溶液を用いて例１３に従って変性した。２時間の反応時間の後、ドデシルアミンの収率は、９９．７％の転化率で９６．３％であった。
例３５
例２１と同様に行ったが、ラネーニッケル触媒は、１５０ｇ／ｌのＣｓ2ＣＯ3溶液を用いて例１４に従って変性した。２時間の反応時間の後、ドデシルアミンの収率は、９９．２％の転化率で９７．３％であった。
例３６
反応器に、ラウリン酸ニトリル１００ｍｌ、珪藻土／ＭｇＯ上に担持させた１５０ｇ／ｌのＫ2ＣＯ3溶液で変性したニッケル触媒（例１５）１ｇ、及びアンモニア２ｇ（０．１２ｍｏｌ）を仕込んだ。これを、１２５℃の温度で３時間、１５ｂａｒの水素圧の下に反応させた。この際、反応混合物は、１５００ｒｐｍで攪拌した。ドデシルアミンの収率は、９９．５％の転化率で９９．２％であった。
例３７
反応器に、オレイン酸ニトリル１００ｍｌ、珪藻土／Ａｌ2Ｏ3に担持させた１５０ｇ／ｌのＫ2ＣＯ3溶液で変性したニッケル触媒（例１６）１ｇ、及びアンモニア２ｇ（０．１２ｍｏｌ）を仕込んだ。これを、１２０℃の温度で２時間、１０ｂａｒの水素圧下に反応させた。この際、反応混合物は、１５００ｒｐｍで攪拌した。第一アミン（オレイルアミン）の収率は、９９．７％の転化率で９９．３％であった。
例３８
反応器に、オレイン酸ニトリル１００ｍｌ、珪藻土に担持させた１５０ｇ／ｌのＫ2ＣＯ3溶液で変性したコバルト触媒（例１７）１ｇ、及びアンモニア３ｇ（０．１２ｍｏｌ）を仕込んだ。これを、１４０℃で４時間、６０ｂａｒの水素圧下で反応させた。この際、反応混合物は１５００ｒｐｍで攪拌した。第一アミン（オレイルアミン）の収率は、９９．８％の転化率で９９．６％であった。
例３９
反応器に、ラウリン酸ニトリル１００ｍｌ、１５０ｇ／ｌＫ2ＣＯ3溶液で変性したラネーコバルト触媒（例１８）１ｇ、及びアンモニア２ｇ（０．１２ｍｏｌ）を仕込んだ。これを、１６０℃の温度で４時間、５０ｂａｒの水素圧下に反応させた。この際、反応混合物は１５００ｒｐｍで攪拌した。ドデシルアミンの収率は、９９．２％の転化率で９８．８％であった。
【００５０】
【表２】
2010209092.tif 000003
【００５１】
例４０〜４３
ラネーニッケル触媒をラウロニトリルの水素化に繰り返し使用した際の活性を試験した。
【００５２】
オートクレーブ（容積１０Ｌ）に、ラウロニトリル５ｋｇ、ラネーニッケル触媒１００ｇ、及び場合によってはアンモニア２５０ｇを仕込んだ。反応は、１０ｂａｒの水素、１２５℃の温度、及び１０００ｒｐｍの攪拌速度で行った。ラウロニトリルの転化率及びドデシルアミンへの選択性を、再利用及び試料採取に由来する損失によって減少した量の触媒を用いて様々な反応時間で求めた。測定は、変性触媒及び未変性触媒を用いて行った。触媒の変性は例１０に従い行った。
【００５３】
【表３】
2010209092.tif 000004
【００５４】
【表４】
2010209092.tif 000005
【００５５】
【表５】
2010209092.tif 000006
【００５６】
【表６】
2010209092.tif 000007
【００５７】
本願は、請求項１〜１２に記載の発明に関するものであるが、他の態様として以下も包含し得る。
１．次の成分、すなわち
（ａ）  少なくとも一種のニトリル、
（ｂ）  水素、
（ｃ）  場合によってはアンモニア、及び
（ｄ）  アルカリ金属炭酸塩もしくはアルカリ金属炭酸水素塩の吸着によって域外（ｅｘ  ｓｉｔｕ）で変性された少なくとも一種のコバルトまたはニッケル触媒、
を含む反応混合物を反応させることを含む、ニトリルの水素化によって第一アミンを製造する方法。
２．変性された触媒が、１０ｇ／ｌ〜４００ｇ／ｌの濃度の水溶液から吸着させることによってアルカリ金属炭酸塩もしくはアルカリ金属炭酸水素塩を用いて製造される、上記１の方法。
３．触媒が、５０〜２００ｇ／ｌの範囲の濃度を有するＫ2ＣＯ3の水溶液を用いて変性される、上記２の方法。
４．変性された触媒が、変性されたラネーニッケル触媒である、上記１〜３の一つまたはそれ以上の方法。
５．式Ｒ−ＣＮ（式中、Ｒは、炭素原子数１〜３２の炭化水素基である）で表されるニトリルを水素化する、上記１〜４の一つまたはそれ以上の方法。
６．触媒が、ニトリルを基準にして１〜１０重量％の量で反応混合物中に存在する、上記１〜５の一つまたはそれ以上の方法。
７．ニトリルの水素化を、ニトリルを基準にして１〜１０重量％の量のアンモニアの存在下に行う、上記１〜６の一つまたはそれ以上の方法。
８．ニトリルの水素化を、シクロヘキサンの存在下に行う、上記１〜７の一つまたはそれ以上の方法。
９．ニトリルの水素化を、１〜２００ｂａｒ、特に２〜３０ｂａｒの水素圧の下に行う、上記１〜８の一つまたはそれ以上の方法。
１０．ニトリルの水素化を、６０〜２５０℃、特に１００〜１５０℃の範囲の温度下に行う、上記１〜９の一つまたはそれ以上の方法。
１１．通例のコバルトもしくはニッケル触媒上にアルカリ金属炭酸塩もしくはアルカリ金属炭酸水素塩を吸着させることによって得ることができる、変性されたコバルトもしくはニッケル触媒。
１２．アルカリ金属炭酸塩もしくはアルカリ金属炭酸水素塩を２〜１２重量％の量で含む、上記１１の変性されたコバルトもしくはニッケル触媒。
１３．触媒がラネーニッケル触媒である、上記１１及び／または１２の触媒。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
次の成分、すなわち
（ａ）  少なくとも一種のニトリル、
（ｂ）  水素、
（ｃ）  場合によってはアンモニア、及び
（ｄ）  アルカリ金属炭酸塩もしくはアルカリ金属炭酸水素塩の吸着によって域外（ｅｘ  ｓｉｔｕ）で変性され及びアルカリ金属炭酸塩もしくはアルカリ金属炭酸水素塩を２〜１２重量％の量で含む、少なくとも一種のコバルトまたはニッケル触媒、
を含む反応混合物を反応させることを含む、ニトリルの水素化によって第一アミンを製造する方法。
【請求項２】
変性された触媒が、１０ｇ／ｌ〜４００ｇ／ｌの濃度の水溶液から吸着させることによってアルカリ金属炭酸塩もしくはアルカリ金属炭酸水素塩を用いて製造される、請求項１の方法。
【請求項３】
触媒が、５０〜２００ｇ／ｌの範囲の濃度を有するＫ2ＣＯ3の水溶液を用いて変性される、請求項２の方法。
【請求項４】
式Ｒ−ＣＮ（式中、Ｒは、炭素原子数１〜３２の炭化水素基である）で表されるニトリルを水素化する、請求項１〜３の一つまたはそれ以上の方法。
【請求項５】
触媒が、ニトリルを基準にして１〜１０重量％の量で反応混合物中に存在する、請求項１〜４の一つまたはそれ以上の方法。
【請求項６】
ニトリルの水素化を、ニトリルを基準にして１〜１０重量％の量のアンモニアの存在下に行う、請求項１〜５の一つまたはそれ以上の方法。
【請求項７】
ニトリルの水素化を、シクロヘキサンの存在下に行う、請求項１〜６の一つまたはそれ以上の方法。
【請求項８】
ニトリルの水素化を、１〜２００ｂａｒ、特に２〜３０ｂａｒの水素圧の下に行う、請求項１〜７の一つまたはそれ以上の方法。
【請求項９】
ニトリルの水素化を、６０〜２５０℃、特に１００〜１５０℃の範囲の温度下に行う、請求項１〜８の一つまたはそれ以上の方法。
【請求項１０】
通例のコバルトもしくはニッケル触媒上に２〜１２重量％の量のアルカリ金属炭酸塩もしくはアルカリ金属炭酸水素塩を吸着させることによって得ることができる、変性されたコバルトもしくはニッケル触媒。
【請求項１１】
触媒がラネーニッケル触媒である、請求項１０の触媒。